СТЕКЛЯННАЯ НИТЬ С ПОКРЫТИЕМ, ПРЕДНАЗНАЧЕННАЯ ДЛЯ АРМИРОВАНИЯ ПОЛИМЕРНЫХ МАТЕРИАЛОВ

1. Стеклянная нить с покрытием на основе водной шлихтующей композиции, характеризующаяся тем, что шлихтующая композиция содержит смесь адгезивных пленкообразующих агентов, по меньшей мере, одного поливинилацетата и, по меньшей мере, одного поливинилпирролидона, при этом, по меньшей мере, один поливинилацетат составляет от 70 до 90% от веса твердого вещества шлихты.
2. Стеклянная нить по п.1, отличающаяся тем, что, по меньшей мере, один поливинилацетат составляет от 75 до 85% от веса твердого вещества шлихты.
3. Стеклянная нить по п.1 или 2, отличающаяся тем, что весовое соотношение поливинилацетат/поливинилпирролидон меняется от 14 до 900, предпочтительно от 18,75 до 106,25.
4. Стеклянная нить по п.1, отличающаяся тем, что поливинилацетат имеет молекулярный вес менее 80000 г/мол., предпочтительно, менее 70000 г/мол., между 29000 и 65000 г/мол.
5. Стеклянная нить по п.1, отличающаяся тем, что поливинилпирролидон имеет молекулярный вес, меньший или равный 4000 г/мол., предпочтительно, меньший или равный 3000 г/мол., между 1000 и 2000 г/мол.
6. Стеклянная нить по п.1, отличающаяся тем, что потеря при воспламенении составляет меньше 3%, предпочтительно 2%.
7. Стеклянная нить по п.6, отличающаяся тем, что потеря при воспламенении больше 1,25%, между 1,3 и 1,7%.
8. Стеклянная нить по п.1, отличающаяся тем, что шлихтующая композиция дополнительно содержит, по меньшей мере, один пластификатор, выбранный из производных гликолей, таких как дибензоаты алкиленгликолей.
9. Стеклянная нить по п.8, отличающаяся тем, что пластификатор представляет собой дибензоат этиленгликоля и/или пропиленгликоля.
10. Стеклянная нить по п.1, отличающаяся тем, что шлихтующая композиция дополненительно содержит, по меньшей мере, один замасливатель, выбранный из катионных соединений типа полиалкиленимида и ионных соединений типа полиалкиленгликольполиоксиалкиленовых эфиров жирных кислот или типа жирной кислоты и полиоксиалкиленамида.
11. Стеклянная нить по п.10, отличающаяся тем, что замасливатель представляет собой монолаурат полиэтиленгликоля или амид гидрированного таллового масла и полиэтилен.
12. Стеклянная нить по п.1, отличающаяся тем, что шлихтующая композиция дополнительно содержит, по меньшей мере, один агент сочетания, выбранный из силанов, силоксанов, титанатов, цирконатов и смесей этих соединений.
13. Водная шлихтующая композиция, предназначенная для нанесения покрытия на стеклянную нить по одному из пп.1-12, характеризующаяся тем, что она содержит следующие компоненты в следующих весовых количествах в расчете на вес твердого вещества:
70-90%, предпочтительно, 75-85%, по меньшей мере, одного поливинилацетата;
0,1-5%, предпочтительно, 0,8-4%, по меньшей мере, одного поливинилпирролидона;
6-20%, предпочтительно, 7-15%, по меньшей мере, одного пластификатора;
3-9%, предпочтительно, 3,5-6,5%, по меньшей мере, одного замасливателя;
2-7%, предпочтительно, 3,5-6%, по меньшей мере, одного агента сочетания; и
0-5%, по меньшей мере, одного антистатического агента.
14. Шлихтующая композиция по п.13, отличающаяся тем, что она содержит от 5 до 15%, предпочтительно, 6-14%, наиболее предпочтительно, 8-12% по весу твердых веществ.
15. Композиционный материал, содержащий, по меньшей мере, один термореактивный полимерный материал и армирующие стеклянные нити, характеризующийся тем, что все или некоторые из стеклянных нитей представляют собой нити по одному из пп.1-12.
16. Композиционный материал по п.15, отличающийся тем, что термореактивный материал представляет собой сложный полиэфир, виниловый сложный эфир, акриловый полимер, полиуретан, фенольную смолу или эпоксидную смолу.
17. Композиционный материал по п.15 или 16, отличающийся тем, что содержание в нем стекла составляет от 20 до 45%, предпочтительно, от 25 до 35% по весу.
18. Применение стеклянных нитей по одному из пп.1-12 для изготовления композиционных материалов методом формования с распылением, особенно методом LFI.